【事件の表示】
　特許第２９１７４０１号「耐熱水性の優れた二軸延伸ポリアミドフィルム」の特許に対する特許異議の申立てについて、次のとおり決定する。
【結　論】
　訂正を認める。
　特許第２９１７４０１号の請求項１に係る特許を維持する。
【理　由】
第１　手続きの経緯                                          
　本件特許第２９１７４０１号は、平成２年４月２０日に出願された特願平２−１０４６４６号の出願に係り、平成１１年４月２３日に設定登録された後、ユニチカ株式会社から特許異議の申立てがあり、それに基づく特許取消の理由通知に対し、平成１２年７月２４付けで訂正請求がなされたものである。
第２　特許異議申立人の主張の概要
　特許異議申立人ユニチカ株式会社は、下記甲第１号証〜甲第３号証を提示し、本件発明は甲第１号証及び甲第２号証に記載された発明に基づき当業者が容易に発明をすることができたものであるから、本件は、特許法第２９条第２項の規定に違反して特許されたものであり、その特許は取り消されるべきである旨、主張している。
　　　　　　　　　　　　　　　記
甲第１号証：「プラスチックス　エージ」1986年５月号、１３２〜１３６頁
甲第２号証：特開昭６０−５１５６号公報
甲第３号証：ユニチカ株式会社宇治プラスチック工場技術部主席部員川北俊　　　　　　一の実験報告書
　
第３　本件訂正請求
（１）訂正事項
　本件訂正請求の要旨は、本件明細書を訂正請求書に添付された訂正明細書のとおりに、即ち、(ｉ)特許請求の範囲の請求項１における「耐熱水性の優れた二軸延伸ポリアミドフィルム」を「レトルト食品包装用二軸延伸ポリアミドフィルム」に訂正し、(ii)発明の名称「耐熱水性の優れた二軸延伸ポリアミドフィルム」を「レトルト食品包装用二軸延伸ポリアミドフィルム」に訂正し、(iii)明細書１頁１９〜２０行（本件特許公報１欄１４〜１５行）及び同５頁１〜２行（同公報３欄４０行）の「耐熱水性の優れた二軸延伸ポリアミドフィルム」、同２頁１〜２行（同公報２欄１〜２行）、同１１頁２行（同公報６欄１１行）及び同１１頁６行（同公報６欄１５行）の「二軸延伸ポリアミドフィルム」、同３頁１７〜１８行（同公報１７〜１８行）の「食品包装用の二軸延伸ポリアミドフィルム」及び同１９頁２〜３行（同公報９欄下から５行）の「二軸延伸フィルム」を、いずれも、「レトルト食品包装用二軸延伸ポリアミドフィルム」に訂正し、(iv)同１１頁１０〜１１行（同公報６欄１９行）の「本発明に係る二軸延伸ポリアミドフィルム」を「本発明のレトルト食品包装用二軸延伸ポリアミドフィルム」に訂正し、(ｖ)同４頁１〜２行（同公報３欄２２〜２３行）の「強度が低下することなく、レトルト食品の包装に適する」を「強度が低下することのないレトルト食品包装用」に訂正し、(vi)同９頁５行（同公報５欄２７〜２８行）の「レトルト食品の包装用途には」を「レトルト食品の包装用としては」に訂正し、そして(vii)同１１頁４〜５行（同公報６欄１３〜１４行）の「強度が低下せずレトルト食品包装用途に極めて好適である。」を「強度が低下しない。」に訂正する、ものである。
（２）訂正適否の検討
　次に本件訂正請求の適否について検討すると、上記(ｉ)の訂正は、特許請求の範囲の請求項１において、訂正前「耐熱水性の優れた二軸延伸ポリアミドフィルム」としていたものを、「レトルト食品包装用二軸延伸ポリアミドフィルム」と、当該フィルムに、格段に耐熱水性が要求されるレトルト食品包装用との用途限定を付すものであるが、訂正前の明細書には、「本発明は、上記の問題点を解決した、１３０℃以上の条件でレトルト処理を受けても強度が低下することなく、レトルト食品の包装に適する二軸延伸ポリアミドフィルムの提供を目的とする。」（［発明が解決しようとする課題］のすぐ下）と記載されていることから、同明細書に記載した事項の範囲内で特許請求の範囲を減縮するものであり、上記(ii)〜(vii)の訂正は、該特許請求の範囲の訂正に対応させて、発明の名称と発明の詳細な説明の記載をこれに整合させるものであるから、明りょうでない記載の釈明をするものであり、これら訂正により特許請求の範囲が拡張ないし変更されるものでないことは明らかである。
　したがって、本件訂正請求は、特許法第１２０条の４第２項ただし書き第１、３号に掲げる事項を目的とし、かつ同条第３項で準用する同法第１２６条第２、３項の規定に適合するものである。                          
第４　訂正後の本件発明
　本件特許第２９１７４０１号の発明は、訂正された明細書の記載からみて、その特許請求の範囲第の請求項１に記載された事項により構成される次のとおりのものである。
「ポリアミド系樹脂１００重量部に対し、Ｎ,Ｎ'−ヘキサメチレンビス（３,５−ジ−ｔ−ブチル−４−ヒドロキシ−ヒドロシンナマミド）、３,５−ジ−ｔ−ブチル−４−ヒドロキシ−ベンジルフォスフォネ−ト−ジエチルエステル、および１,３,５−トリメチル−２,４,６−トリス（３,５−ジ−ｔ−ブチル−４−ヒドロキシベンジル）ベンゼンからなる群より選ばれる化合物の１種又は２種以上を０.０１〜０.５重量部の範囲で含有するポリアミド系樹脂組成物よりなることを特徴とするレトルト食品包装用二軸延伸ポリアミドフィルム。」
第５　特許異議申立人の提示した各刊行物の記載事項
　甲第１号証には、「ポリアミド系樹脂の最近の用途開発のための安定化処方」と題し、従来のハロゲン化銅、第二級芳香属アミン類の安定化処方に対して、フェノール系酸化防止剤による熱安定化処方の長所及び短所についての考察、更にこれら３種類の熱安定剤のうち、フェノール系酸化防止剤＜IRGANOX＞について詳しく検討考察した結果が記載され、安定剤は、安定化効果だけでなく多くの付随する重要な特性が要求されるという点でハロゲン化銅よりフェノール系酸化防止剤のほうが好ましいこと、１５０℃空気循環式オーブン老化後の破断時伸びの半減期の比較試験から、＜IRGANOX＞はポリアミド６，６-６，１２のいずれにも対しても優れた特性を示したこと、ハロゲン化銅は、１６５℃や１５０℃という高温での試験では、フェノール系酸化防止剤より優れているようにみえるが、ポリアミド樹脂の実用温度とみられる１２０℃、１００℃という温度では逆にフェノール系酸化防止剤のほうが優れていること、用途によっては（例えばとして、自動車用ラジエータタンクが挙げられている。）非常に重要なチェックポイントとして、安定剤の熱水などによる抽出性が挙げられることから、沸騰水による４８ｈｒ抽出後の酸化防止剤の減量を測定したところ、フェノール系酸化防止剤＜IRGANOX＞で安定化されたものでも減量はみられるが、あくまで許容範囲内のものといえること、等が記載され、索引（１３６頁）には、試験された酸化防止剤の構造式が示されている。
　甲第２号証には、「ポリアミドとポリアミド重量の０．０１乃至１０％の次式（式の記載省略）のヒンダードフェノールからなる組成物を照射する方法。」（特許請求の範囲第１項）についての発明が記載され、「本発明の組成物は、ガンマ線、電子ビーム、輻射及びＸ線ビーム等のイオン化性照射による照射が可能で、粘度、引張り強度及びフィルム靱性を含む物理諸性質が維持可能なることが判明した。」（６頁左上欄）、「現在、シリンジ等の医療具は、酸化エチレンを用いて殺菌している。しかしながら酸化エチレンは発癌物質ではないかと疑われており、各種器具の殺菌は、高エネルギー輻射線を使用して実施されると期待される。殺菌を要する器具には、少なくとも１部がポリアミド製の器具が含まれる。・・・本発明の方法は、ポリアミド組成物及び／又はポリアミド組成物製の物品、特にフィルムの殺菌に有用である。」（３頁右下欄〜４頁左上欄）、そして「本発明の方法に使用される組成物に有用で特に好適な２種のヒンダードフェノールには、以下のものが含まれる。・・・次式のイルガノックスＲ（IrganoxＲ)１０９８の形態での使用が好ましい。（本決定注：右肩のＲはＯの中に記載されている。）・・」（５頁左下〜右下欄）等が記載され、実施例１−２では、イルガノックスＴＭ（IrganoxＴＭ)１０９８の構造式が記載されている。
第６　対比・検討
　以下、訂正後の本件発明（以下、単に「本件発明」という。）と特許異議申立人の提示した刊行物の記載事項とを対比し、その特許の取消理由の有無について検討する。
　甲第２号証には、ポリアミドにポリアミド重量の０．０１乃至１０％の特定式で表されるヒンダードフェノールからなる組成物が記載され、該ヒンダードフェノールとしてイルガノックス１０９８（甲第２号証の実施例１−２に記載されている構造式から本件発明で択一的に使用するとしている化合物の１つであるＮ,Ｎ'−ヘキサメチレンビス（３,５−ジ−ｔ−ブチル−４−ヒドロキシ−ヒドロシンナマミドと認められる。）が好ましい成分として記載されているが、そこに記載されている発明は、殺菌手段としてのガンマ線、電子線、Ｘ線等の照射に耐えるポリアミド樹脂組成物に関するものであって、該ポリアミド樹脂組成物をレトルト食品包装用とすることは全く記載されておらず、また、その用途を示唆する記載も見出すことはできない。
　甲第１号証には、従来のハロゲン化銅、第二級芳香属アミン類の安定化処方に対して、フェノール系酸化防止剤による熱安定化処方の長所及び短所についての考察、更にこれら３種類の熱安定剤のうち、特にフェノール系酸化防止剤＜IRGANOX＞（実際の試験では、＜IRGANOX 1098＞が使用され、これは甲第１号証の索引に示された構造式から、本件発明で択一的に使用するとしている化合物の１つであるＮ,Ｎ'−ヘキサメチレンビス（３,５−ジ−ｔ−ブチル−４−ヒドロキシ−ヒドロシンナマミドであると認められる。）について詳しく検討考察した結果が記載され、１５０℃オーブ老化後の破断時伸びの半減期の比較試験から、＜IRGANOX＞はポリアミド６，６-６，１２のいずれにも対しても優れた特性を示したこと、ハロゲン化銅は、１６５℃や１５０℃という高温での試験では、フェノール系酸化防止剤より優れているようにみえるが、ポリアミド樹脂の実用温度とみられる１２０℃、１００℃という温度では、逆にフェノール系酸化防止剤のほうが優れていること、又、沸騰水による４８ｈｒ抽出後の酸化防止剤の減量を測定したところ、フェノール系酸化防止剤＜IRGANOX＞で安定化されたものでも減量はみられるが、あくまで許容範囲内のものといえること、等が記載され、該フェノール系酸化防止剤で安定化されたポリアミド樹脂組成物から得られた成形物を空気循環式オーブンにより加熱処理したこと、また、沸騰水により抽出処理をしたことは記載されているが、該安定化成形物が１００℃を越える熱水もしくは水蒸気に対していかなる挙動を示すかについては何も記載されておらず、これをレトルト食品包装用として使用することを示唆する記載は、甲第１号証には見出すことはできない。
　一方本件発明は、明細書によれば、その採用する構成により１３０℃以上の条件でレトルト処理を受けても強度が低下しないレトルト食品包装用二軸延伸ポリアミドフィルムを提供するという効果を奏するものであり、かかる効果は甲第１号証及び甲第２号証の記載からは予測することは困難といわざるを得ない。
　したがつて、本件発明が甲第１号証及び甲第２号証の記載に基づいて当業者が容易に発明をすることができたものとすることはできない。
　なお、特許異議申立人は、甲第３号証の実験報告書を提出し、これを根拠に、本件発明のイルガノックス1098によるレトルト処理後の耐熱水性の効果は、公知の酸化防止効果によるものと主張しているが、かかる試験結果が先の判断を左右するものとは認められない。
第７　むすび
　以上のとおりであるから、特許異議申立人の提示する証拠によっては本件発明についての特許を取り消すことはできない。
　また、他に本件発明についての特許を取り消すべき理由を発見しない。　　よって、結論のとおり決定する。 
【異議決定日】
平成１２年１０月１１日（２０００．１０．１１）
【訂正の要旨】
　本件訂正請求の要旨は、本件明細書を訂正請求書に添付された訂正明細書のとおりに、即ち、特許請求の範囲の減縮を目的として、（ｉ）特許請求の範囲の請求項１における「耐熱水性の優れた二軸延伸ポリアミドフィルム」を「レトルト食品包装用二軸延伸ポリアミドフイルム」に訂正し、以下、明りょうでない記載の釈明を目的として、（ｉｉ）発明の名称「耐熱水性の優れた二軸延伸ポリアミドフィルム」を「レトルト食品包装用二軸延伸ポリアミドフィルム」に訂正し、（ｉｉｉ）明細書１頁１９〜２０行（本件特許公報１欄１４〜１５行）及び同５頁１〜２行（同公報３欄４０行）の「耐熱水性の優れた二軸延伸ポリアミドフィルム」、同２頁１〜２行（同公報２欄１〜２行）、同１１頁２行（同公報６欄１１行）及び同１１頁６行（同公報６欄１５行）の「二軸延伸ポリアミドフィルム」、同３頁１７〜１８行（同公報１７〜１８行）の「食品包装用の二軸延伸ポリアミドフィルム」及び同１９頁２〜３行（同公報９欄下から５行）の「二軸延伸フィルム」を、いずれも、「レトルト食品包装用二軸延伸ポリアミドフィルム」に訂正し、（ｉｖ）同１１頁１０〜１１行（同公報６欄１９行）の「本発明に係る二軸延伸ポリアミドフィルム」を「本発明のレトルト食品包装用二軸延伸ポリアミドフィルム」に訂正し、（ｖ）同４頁１〜２行（同公報３欄２２〜２３行）の「強度が低下することなく、レトルト食品の包装に適する」を「強度が低下することのないレトルト食品包装用」に訂正し、（ｖｉ）同９頁５行（同公報５欄２７〜２８行）の「レトルト食品の包装用途には」を「レトルト食品の包装用としては」に訂正し、（ｖｉｉ）同１１頁４〜５行（同公報６欄１３〜１４行）の「強度が低下せずレトルト食品包装用途に極めて好適である。」を「強度が低下しない。」に訂正する、ものである。
（５４）【発明の名称】
レトルト食品包装用
（５７）【特許請求の範囲】
　請求項１．ポリアミド系樹脂１００重量部に対し、Ｎ，Ｎ’−ヘキサメチレンビス（３，５−ジ−ｔ−ブチル−４−ヒドロキシ−ヒドロシンナマミド）、３，５−ジ−ｔ−ブチル−４−ヒドロキシ−ベンジルフォスフォネート−ジェチルエステル、および１，３，５−トリメチル−２，４，６−トリス（３，５−ジ−ｔ−ブチル−４−ヒドロキシベンジル）ベンゼンからなる群より選ばれる化合物の１種又は２種以上を０．０１〜０．５重量部の範囲で含有するポリアミド系樹脂組成物よりなることを特徴とする
レトルト食品包装用
【発明の詳細な説明】
　〔産業上の利用分野〕
　本発明は、
レトルト食品包装用
レトルト食品包装用
　〔従来の技術〕
　二軸延伸ポリアミドフィルムは、食品等の包装に用いられる他のフィルム、例えば二軸延伸ポリプロピレンフィルムや二軸延伸ポリエチレンテレフタレートフィルム等に比べて、ａ）引張り強度が強く、かつ柔軟性に富む、ｂ）突刺しピンホール強度が強い、ｃ）屈曲疲労耐性に優れる、ｄ）耐摩耗特性に優れる、ｅ）低温から高温まで使用可能な温度範囲が広い等々、多くの優れた特徴を有する。
　これらの特徴を生かして、二軸延伸ポリアミドフィルムは、食品包装の分野を中心に広く利用されてきた。特に、機械的強度に優れる点および耐熱性に優れる点はレトルト食品の包装用途に適し、透明レトルトパウチ等の素材として欠かせない存在である。
　しかしながら、その耐熱水性にも限界があり、従来のフィルムにおいては約１３０℃の熱水もしくは水蒸気に晒されると、引張り強度等の機械的強度が低下したり、白化したりするというフィルム劣化の問題があった。従って、このような条件下で使用される場合のポリアミドフィルムの耐熱限界は精々１２５℃程度であり、１３０℃以上の高温度条件では使用できないという問題があった。このため、従来は、表面層となっているポリアミドフィルムにポリエチレンテレフタレートよりなる保護層を設け、例えばポリエチレンテレフタレート層／ポリアミド層／ポリプロピレン層とした層構成の積層フィルムが提案されている。かかるフィルムの使用は、保護層の効果によって耐熱水性を幾分かは改善できるものの本質的な解決とはならず、また他方では製造コストが大幅に嵩んでしまうという問題が新たに発生する。このような背景から、高温でのレトルト処理に耐えることのできる
レトルト
用二
　〔発明が解決しようとする課題〕
　本発明は、上記の問題点を解決した、１３０℃以上の条件でレトルト処理を受けても強度が低下すること
のないレトルト食品包装用
　本発明者は、従来技術の問題点につき鋭意検討を重ねた結果、ポリアミド系樹脂に劣化防止剤として特定の化合物を特定の範囲で含有せしめた組成物よりなる二軸延伸ポリアミドフィルムによって上記問題が解決できることを知得し、本発明を完成したものである。
　〔課題を解決するための手段〕
　しかして本発明の要旨とするところは、ポリアミド系樹脂１００重量部に対し、Ｎ，Ｎ’−ヘキサメチレンビス（３，５−ジ−ｔ−ブチル−４−ヒドロキシ−ヒドロシンナマミド）、３，５−ジ−ｔ−ブチル−４−ヒドロキシ−ベンジルフォスフォネート−ジエチルエステル、および１，３，５−トリメチル−２，４，６−トリス（３，５−ジ−ｔ−ブチル−４−ヒドロキシベンジル）ベンゼンからなる群より選ばれる化合物の１種又は２種以上を０．０１〜０．５重量部の範囲で含有するポリアミド系樹脂組成物よりなることを特徴とする
レトルト食品包装用
　以下、本発明を詳細に説明する。
　本発明においてポリアミド系樹脂とは、ε−カプロラクタムの単独重合体（ホモポリマー）、ε−カプロラクタムを主成分とし、２〜１０モル％までの、これと共重合可能な他の化合物との共重合体（コポリマー）、およびこれらホモポリマーおよび／またはコポリマーにこれらと相溶性のある重合体を５〜２０重量％まで混合したものを言う。
　ε−カプロラクタムと共重合可能な化合物としては、脂肪族または芳香族のジアミン類と、脂肪族または芳香族のジカルボン酸とよりなるナイロン塩があげられ、上記ジアミン類の代表例としては、エチレンジアミン、テトラメチレンジアミン、ペンタメチレンジアミン、ヘキサメチレンジアミン、オクタメチレンジアミン、デカメチレンジアミン、メタキシリレンジアミン、パラキシリレンジアミン等があげられ、また上記ジカルボン酸の代表例としては、アジピン酸、セバシン酸、コルク酸、グルタール酸、アゼライン酸、β−メチルアジピン酸、テレフタル酸、イソフタル酸、デカメチレンカルボン酸、ドデカメチレンカルボン酸、ピメリン酸等があげられる。
　前記ホモポリマーおよび／またはコポリマーと相溶性があり、混合し得る重合体としては、上記ジアミン類と上記ジカルボン酸類との重縮合体をあげることができる。
　これらのポリアミド系樹脂には、改質のため、得られるフィルムの性質を損なわない範囲内で、前記の化合物群とは別に、滑剤、帯電防止剤、ブロッキング防止剤、染料、顔料、無機微粒子等の各種添加剤が配合されていてもよい。
　本発明に係る二軸延伸ポリアミドフィルムは、上記のポリアミド系樹脂１００重量部に対し、劣化防止剤として、前記の化合物、即ち次の（Ａ）、（Ｂ）、および（Ｃ）からなる群より選ばれる化合物の１種又は２種以上を０．０１〜０．５重量部の範囲、好ましくは０．０３〜０．２重量部の範囲、で含有せしめたポリアミド系樹脂組成物よりなることが必要である。
　但し、下記の式中、−Ｂｔはｔ−ブチル基を表わす。
（Ａ）Ｎ，Ｎ’−ヘキサメチレンビス（３，５−ジ−ｔ−ブチル−４−ヒドロキシ−ヒドロシンナマミド）
（Ｂ）３，５−ジ−ｔ−ブチル−４−ヒドロキシ−ベンジルフォスフォネート−ジエチルエステル
（Ｃ）１，３，５−トリメチル−２，４，６−トリス（３，５−ジ−ｔ−ブチル−４−ヒドロキシベンジル）ベンゼン
　ポリアミド系樹脂に含有せしめるこれらの化合物（劣化防止剤）は、単独であっても、複数を組み合わせたものであってもよく、ポリアミド系樹脂に対する割合が上記の範囲内であれば、特に制限はない。
　ポリアミド系樹脂１００重量部に対する劣化防止剤の割合が、０．０３重量部より少ないと劣化防止効果が少なく、０．０１重量部より少ないと劣化防止効果が不十分となるからであり、これをレトルト処理すると引張り破断強度等のフィルム強度が低下して、目的とする延伸フィルムとはならない。また、０．２重量部より多いとフィルムの表面に劣化防止剤がブリードアウトし易く、この面の印刷適性や接着性が損なわれる恐れがあり、０．５重量部より多いとこの傾向が一層顕著になり実用的なものとはならない。特に接着性が損なわれると、ポリアミドフィルムとこれに積層されるシーラントフィルム（例えば、ポリプロピレンフィルム）との接着面での層間剥離（デラミともいう。）が発生するので、レトルト食品の包装用
としては
　本発明に係る二軸延伸ポリアミド系フィルムは、上記の劣化防止剤を含有するポリアミド系樹脂組成物をフィルム原料として用い、従来公知の各種の方法によって製造することができる。例えば、逐次二軸延伸法による場合はには、上記フィルム原料を押出機で加熱溶融し、Ｔ−ダイからフィルム状に押出し、これを静電ピニング等の公知のキャスティング法を用いてキャスティングロールの表面にて急冷して、実質的に無定形で無配向のポリアミドフィルムを得、この未延伸フィルムをロール式縦延伸機により２〜４倍延伸し、次いでテンター式横延伸機により３〜５倍延伸し、得られた二軸延伸フィルムを所望により熱処理した後、このフィルムを徐冷しつつ、連続的に巻き取ることによって製造することができる。
　なお、上記の劣化防止剤を含有するポリアミド系樹脂組成物（フィルム原料）の調製は、任意の方法によって行うことができ、例えば、ポリアミド系樹脂の製造系（重合系）に劣化防止剤を添加して一挙に劣化防止剤を含有するポリアミド系樹脂を製造する方法、劣化防止剤を含有しないポリアミド系樹脂に劣化防止剤を添加して、ヘンシェルミキサーやタンブラー等の粉体混合機で均一組成物とする方法等を採用することができる。
　本発明に係る二軸延伸ポリアミド系フィルムは、上記例示のテンター式逐次二軸延伸法によるほか、テンター式同時二軸延伸法、チューブラー法等の他の方法でも製造できる。
　このようにして製造した二軸延伸フィルムには、印刷インクの乗りや他のフィルム（例えば、シーラントフィルム）との接着性を向上させるため、コロナ処理等の表面処理を施すこともできる。
　〔発明の効果〕
　本発明は、次のように特別の顕著な効果を奏し、その産業上の利用価値は極めて大である。
　（１）本発明の
レトルト食品包装用
しない
　（２）本発明の
レトルト食品包装用
　（３）本発明
のレトルト食品包装用
　〔実施例〕
　以下、本発明を実施例および比較例により更に詳しく説明するが、これらの例に限定されないのは勿論である。
　なお、以下の例において、レトルト処理、フィルムの破断強度、レトルト処理後のデラミの有無は、それぞれ次の方法によって実施し、測定した。
レトルト処理の方法
　下記の各例に記載の方法によって得られた二軸延伸フィルムより、一辺の長さ２００ｍｍの正方形状の試料用フィルムを切り出し、この試料用フィルムの全周を、一辺の長さ１００ｍｍの正方形状の開口部を有し全周にシリコンゴム製のパッキン材を備えた型枠で固定した。この型枠で固定された試料用フィルムを、次の条件でレトルト処理をおこなった。
　１）処理装置　レトルト釜（日阪製作所製）
　２）釜内の温度および圧力
　　　１３０℃の場合：
　　　　全　　圧　２．７ｋｇ／ｃｍ２（ゲージ圧）
　　　　空気分圧　１．０ｋｇ／ｃｍ２
　　　１３５℃の場合：
　　　　全　　圧　３．２ｋｇ／ｃｍ２（ゲージ圧）
　　　　空気分圧　１．０ｋｇ／ｃｍ２
　３）処理時間　上記いずれかの条件で、３０分間
　４）試料フィルムの数　５個／釜
フィルム破断強度の測定方法
　下記の各例に記載の方法によって得られた二軸延伸フィルム（レトルト処理前）、若しくは上記の条件で処理した二軸延伸フィルム（レトルト処理後）について、２３℃、相対湿度５０％の条件下で２日間のコンディショニングを行った後、これらのフィルムより、１０ｍｍ幅×５０ｍｍ長さの長方形の測定用サンプルを切り取り、このサンプルについて、上記の温度・湿度条件下で、（株）島津製作所製のオートグラフＤＳ−１００型を用い、５０ｍｍ／ｍｉｎの速度で横延伸方向への引張り試験を行い、フィルムが破断した時点での引張り強度を、そのフィルムの破断強度（ｋｇ）とした。なお、この測定は、それぞれ１つの例当たり５サンプル（５測定）について行い、これらの平均値で評価した。
　また、同一条件で製造した二軸延伸フィルムに関する破断強度において、レトルト処理後の破断強度は、次の式で定義する「破断強度保持率」で評価した。
　破断強度保持率＝（Ｆｔ／Ｆｔ０）×１００（％）
　但し、Ｆｔ０は、レトルト処理前の破断強度（ｋｇ）
　　　　Ｆｔは、レトルト処理後の破断強度（ｋｇ）
　　　　を、それぞれ意味する。
レトルト処理後のデラミ
　下記の各例に記載の方法によって得られた二軸延伸フィルムに、ウレタン系二液型接着剤（東洋モートン（株）製、ＡＤ９００／ＲＴ５）を用いて、無延伸ポリプロピレンフィルム（東レ合成（株）製、ＺＫ−９３、厚み７０μｍ）をドライラミネートして、積層フィルムを調製した。次に、この積層フィルムを、４０℃×３日間のエージングの後、上記の「レトルト処理の方法」に従ってレトルト処理を行い、レトルト処理後のデラミの有無を目視観察によって判定した。
実施例１
　相対粘度が３．７のポリ−ε−カプロラクタム（三菱化成（株）製、ノバミッド１０２２）１００重量部に、劣化防止剤として、Ｎ，Ｎ’−ヘキサメチレンビス（３，５−ジ−ｔ−ブチル−４−ヒドロキシ−ヒドロシンナマミド）（チバガイギー社製、イルガノックス１０９８）を０．１重量部添加しタンブラーでブレンドした混合組成物を、６５ｍｍφの押出機にて２６０℃の条件で加熱溶融し、Ｔ−ダイより連続的にシート状に押出し、表面温度が２５℃の冷却回転ドラムの表面に静電ピニング法にて密着急冷し、厚み１４０μｍの実質的無定形で無配向のシートを得た。このシートをロール式縦延伸機にて、フィルム温度６０℃の条件で縦方向に３倍延伸し、この縦延伸フィルムを直ちにテンター式横延伸機に導き、フィルム温度を７０℃に昇温しこの条件で横方向に３倍延伸し、これに続きフィルム温度２１０℃の条件下にて熱固定処理を施して、厚み１５μｍの二軸延伸ポリアミドフィルムを得た。得られた二軸延伸フィルムについて、レトルト処理前およびレトルト処理後のそれぞれの破断強度を前記方法によって測定した。また、得られた二軸延伸フィルムより調製した積層フィルムについて、前記方法に従ってレトルト処理後のデラミの有無を調べた。
　その結果を、ポリ−ε−カプロラクタムに含有せしめた化合物（劣化防止剤）の名称、量とともに、第１表に示す。
実施例２〜６、比較例１〜７
　実施例１に記載の例において、ポリ−ε−カプロラクタム１００重量部当たりに添加した化合物（劣化防止剤）とその量とを、第１表に記載の通りに変更したほかは同例におけると同様にして厚み１５μｍの二軸延伸ポリアミドフィルムを得、得られた二軸延伸フィルムについて、同例におけると同様にして破断強度を測定し、デラミの有無を調べた。
　その結果を、同じく第１表に示す。
　なお、実施例および比較例の結果を示す第１表において、添加した化合物の略号、Ａ〜Ｅの意味はそれぞれ次の通りである。
　Ａ：Ｎ，Ｎ’−ヘキサメチレンビス（３，５−ジ−ｔ−ブチル−４−ヒドロキシ−ヒドロシンナマミド）（チバガイギー社製、イルガノックス１０９８）
　Ｂ：３，５−ジ−ｔ−ブチル−４−ヒドロキシ−ベンジルフォスフォネート−ジエチルエステル（チバガイギー社製、イルガノックス１２２２）
　Ｃ：１，３，５−トリメチル−２，４，６−トリス（３，５−ジ−ｔ−ブチル−４−ヒドロキシベンジル）ベンゼン（チバガイギー社製、イルガノックス１３３０）
　Ｄ：２−（３，５−ジ−ｔ−ブチル−２−ヒドロキシフェニル）ベンゾトリアゾール（チバガイギー社製、チヌビン３２０）
　Ｅ：酸化第一銅含有組成物（酸化第一銅９．３重量％、ヨウ化カリウム８２．５重量％、ステアリン酸カルシウム８．２重量％からなる微粉）
　第１表より、次のことが明らかである。
　（１）本発明の要件を満足する
レトルト食品包装用
ポリアミド
　（２）本発明の要件を満足せず、劣化防止剤の添加が多すぎたり（比較例１、４）、少なかったり（比較例２、３、５）、特定される群に属さない他の化合物を添加した（比較例６、７）場合には、引張り破断強度の保持とシーラントフィルムとのデラミ現象防止とを同時に満たすフィルムとはならない。